"少なくとも一のコバルト有機触媒、少なくとも一のアルキルアルミニウム有機触媒、水、少なくとも一の連鎖移動剤および非発癌性溶媒系の存在下でcis-1,3-ブタジエンを重合することを有する高cis-1,4-ポリブタジエンゴムの調製方法であって、前記改善は、重合調節剤を強制的に使用するまたは触媒を熟成することなく、得られる重合体のゲル含有量が実質的に低いことによるものであり、連続的に撹拌しながら水を溶媒または溶媒-モノマーフィードに添加して溶媒/フィード中で均一に分散させ;アルキルアルミニウム共触媒を前記分散フィードに添加して、アルミノキサン構造を得、所望のルイス酸性度を得、この際、前記アルキルアルミニウム共触媒は有機アルミニウム化合物の群より選択され;コバルト触媒を共触媒で処理した反応混合物に添加して、触媒活性中心を得、これにより仕込みフィードを得、この際、前記コバルト触媒は、有機コバルト化合物の群より選択され;さらに単量体である、1,3-ブタジエンを前記仕込み溶媒に添加して、重合反応を制御し、高cis-1,4-ポリブタジエンを得ることを順次行うことによって達成される、方法。使用される非発癌性溶媒は、シクロアルカンの群より選択される、請求項1に記載の高cis-1,4-ポリブタジエンゴムの調製方法。前記アルミニウム共触媒は、ジエチルアルミニウムクロリドである、請求項1に記載の高cis-1,4-ポリブタジエンゴムの調製方法。前記コバルト触媒は、2-エチルヘキサン酸コバルトである、請求項1に記載の高cis-1,4-ポリブタジエンゴムの調製方法。アルミニウムに対するコバルトの割合は、1:100~1:500である、請求項1に記載の高cis-1,4-ポリブタジエンゴムの調製方法。前記連鎖移動剤は、必要であれば、前記モノマーベースの0.1~2wtの濃度範囲で非共役ジエンおよびシクロジエンから選択される、請求項1に記載の高cis-1,4-ポリブタジエンゴムの調製方法。反応温度は、20°C~28°Cの範囲である、請求項1に記載の高cis-1,4-ポリブタジエンゴムの調製方法。前記コバルト触媒および前記アルキルアルミニウム触媒の仕込み温度は、20°C~28°Cの範囲である、請求項1に記載の高cis-1,4-ポリブタジエンゴムの調製方法。モノマーの濃度は、ドライフィードの10~30wtの範囲である、請求項1に記載の高cis-1,4-ポリブタジエンゴムの調製方法。触媒の濃度は、0.008ミリモル~0.10ミリモル/100gモノマーである、請求項1に記載の高cis-1,4-ポリブタジエンゴムの調製方法。少なくとも1つの有機コバルト成分および少なくとも1つの有機アルミニウム成分および水を含み、アルキルアルミニウムに対する水の割合が0.15~0.45である、ゲル含有量の低いcis-1,4-ポリブタジエンの調製のための触媒組成物。本発明の実施を記載するいくつかの具体的な実施形態を参照する。これらの実施例は本発明の概念および範囲を限定するものではないことは明らかである。実施例表1は、実質的にゲルを含まない、cis-1,4-ポリブタジエンを最終産物として得る本発明の様々な実施形態を説明するものである。本発明のさらなる利点は、当業者には、本発明の好ましい実施形態に記載され、示される上記説明から明らかであろう。認識されるように、本発明の基本的な概念から逸脱することなく、本発明は様々な他の実施形態が可能であり、いくつかの成分及び関連した説明が様々な変更可能である。したがって、上記説明は、本来、詳細に説明するものであり、限定するものではないとみなされるであろう。本明細書に記載される工程および方法の修飾おおよび変更は当業者には明らかであろう。このような修飾および変更は本発明の範囲に含まれると解される。"